Brevet FR2730227A1 — publié le 19960809

COMPOSITION POUR UN REVÊTEMENT DE PRODUITS CARBONÉS ET CE REVETEMENT DCLIMK TICIENIODE DE L'nNnNTION L'invention concerne la protection contre l'oxydation de produits carbonés soumis à un milieu chaud et oxydant, dont la température ne dépasse pas 9500C. Ce sont par exemple les parties non immergées dans le bain de sel fondu des anodes et des dalles de bordure des cuves d'électrolyse de l'aluminium et plus généralement les parties non immergées d'éléments réfractaires carbonés utilisés dans une électrolyse s'effectuant à moins de 9500C en bain de sel fondu. L'électrolyse concernée par la présente invention est donc par exemple l'une de celles effectuées pour la fabrication de l'aluminium, du magnésium, du calcium, du strontium ou encore d'alliages tels que le fer-néodyme ou le lanthane-nickel.Il peut s'agir également de la protection des parties chaudes émergeantes de la charge des électrodes en carbone ou en graphite des fours électriques utilisées notamment pour l'élaboration des aciers et des ferro-alliages, dans la mesure où ces électrodes sont longtemps exposées à une atmosphère oxydante et dont la température reste inférieure à 95O0C. Nous limiterons cependant nos exemples à la protection des anodes et dalles de bordure des cuves d'électrolyse de l'aluminium en bain de sel fondu. ETAT DE LA s SNI TECB#IOW En général, les anodes et les dalles de bordure d'une cuve d'électrolyse d'aluminium ne sont pas totalement protégées contre l'oxydation. Dans les cuves à piquage ponctuel, les anodes ne sont protégées que par une "couche de couverture pulvérulente, constituée de poudre d'alumine et de bain solidifié broyé, plus ou moins épaisse et perméable à l'air. Les dalles de bordure sont imprégnées de produits retardants efficaces à moins de 6000C. En ce qui concerne les anodes, on constate que c'est plus particulièrement au niveau des trous de coulée et des trous d'alimentation en alumine, c'est-à-dire aux endroits où la couche de couverture est nettement moins épaisse, voire inexistante, que la protection fait le plus défaut. En ce qui concerne les dalles de bordure, on constate que la protection anti oxydation devient un problème important pour des cuves de plus de 200 000 ampères On peut estimer à une soixantaine de kilogrammes par tonne d'aluminium produite la quantité de carbone consommée inutilement c'est-à-dire en dehors de l'incontournable réaction de dépolarisation spécifique de l'électrolyse. Cette surconsommation est due pour moitié à la carboxyréactivité de l'anode dans le bain de sel fondu et pour l'autre moitié à la combustion des parties non immergées des faces de l'anode.On voit qu'ainsi une trentaine de kilogrammes du carbone des anodes pourrait être économisée par tonne d'aluminium produite si ces anodes étaient plus efficacement protégées contre l'oxydation. Au delà de l'économie de matière, le gain se traduit avantageusement par une diminution du nombre des interventions dans la cuve, due à l'allongement de la durée de vie des éléments carbonés ainsi protégés. I1 est bien connu d'employer des revêtements pour protéger des surfaces carbonées mais ces revêtements sont mal adaptés au problème posé, car ils sont destinés à être utilisés à plus haute température, coûteux à mettre en oeuvre et polluants. Ainsi, WO 9 320 026 révèle un revêtement protégeant l'ensemble des éléments de cuve, cathodes comprises, contre la corrosion dans le bain de sel et l'oxydation à chaud. Mais son application impose une phase de séchage puis de frittage particulièrement coûteuse et difficile à mettre en oeuvre en raison du poids et de la taille des anodes. D'autre part les nombreux éléments contenus dans ce revêtement (borures, carbures, silice colloldale, etc.) présentent l'inconvénient de polluer l'aluminium produit par l'intermédiaire du bain de sel et des "mégots" d'anode recyclés. Le recyclage du bain et des mégots étant un facteur déterminant dans le rendement économique de l'électrolyse, une solution qui condamne ce dernier perd beaucoup de son intérêt. Par ailleurs, EP 0 269 534 revendique un revêtement protégeant les parties supérieures d'anode contre la corrosion et l'oxydation jusqu'à 5500C. On s'aperçoit que le revêtement selon EP 0 269 534 joue bien son rôle protecteur sur le scellement en fonte des anodes mais ne protège pas efficacement le carbone des anodes contre l'oxydation, notamment dans les zones plus proches du bain où la température dépasse 5500C. Enfin, d'autres solutions, telles que EP 0 609 160, visent des protections stables à une température nettement supérieure à 9500C Elles imposent un traitement de vitrification qui ne permet pas d'éviter une mise en oeuvre difficile et coûteuse. PRoBLK- POSE Il reste donc à trouver un revêtement peu coûteux qui protège contre l'oxydation les faces de produits carbonés jusqu'à 9500C, température habituelle relevée au-dessus du bain de sel fondu d'une cuve d'électrolyse de l'aluminium. Ce revêtement ne doit par ailleurs pas polluer le métal produit. DISCRIPTION DX L' IIVKlTXON: Une série de définitions préalables s'imposent avant d'exposer l'objet de l'invention: nous désignerons par la suite "composition pour un revêtement", un ensemble de composants qui, après mélange, constituent une une suspension de particules micrométriques dans un solvant aqueux, laquelle suspension, appelée "barbotine", est destinée à être déposée sur une surface à protéger. Cette barbotine durcit et se transforme en un revêtement de la surface à protéger. Un premier objet de l'invention est une composition pour un revêtement protégeant la surface de produits carbonés exposée à un milieu chaud et oxydant, tels que les parties non immergées dans le bain de sel fondu des anodes et des dalles de bordure des cuves d'électrolyse de l'aluminium et plus généralement les parties non immergées d'éléments réfractaires carbonés utilisés dans une électrolyse s'effectuant à moins de 9500C en bain de sel fondu, caractérisée en ce qu'au moins un de ses composants est un géopolymère. Un géopolymère est un liant alumino-silicate réactif obtenu par mélange de deux constituants qui restent inertes s'ils sont pris séparément.Lesdits constituants sont d'une part un durcisseur liquide et d'autre part un polymère minéral, sous forme de poudre, comportant des groupements sialate Mn (-Si-O-A1-O),, où M désigne des cations alcalins ou alcalino-terreux tels que Na+, K+, Ca++. Le durcisseur est une solution aqueuse de polymères minéraux à base de polysilicates très fortement alcaline, ce qui favorise la polycondensation, réaction qui se produit après mélange avec la poudre et qui est une expulsion de l'eau à l'extérieur du réseau cristallin du géopolymère formé. Parmi les liants alumino-silicates réactifs ( durcisseur liquide + poudre entrant dans les compositions revendiquées, on peut citer ceux commercialisés sous la marque déposée GéopolymiteD. De préférence, on choisit des poudres comportant parmi lesdits sialates ceux de la famille des poly(sialate-disiloxo) Mn (-Si-O-Al-O-Si-O-Si-O)n. De manière avantageuse, on vise encore plus précisément ceux de la famille des fluoro-poly(sialate-disiloxo) F,Mn (-Si-O-Al-0-Si-O-Si-O)n. La demanderesse a eu en effet la surprise de constater que les géopolymères, et en particulier ceux de la famille des poly(sialatedisiloxo) et de la famille des fluoro-poly(sialate-disiloxo), présentent de remarquables propriétés filmogènes, c'est-à-dire qu'ils facilitent le dépôt du revêtement sous la forme d'une pellicule continue adhérante, protégeant efficacement contre l'oxydation à chaud. Selon l'invention, ladite composition pour un revêtement contient ledit au moins un géopolymère, de préférence dans une proportion supérieure à 60% en poids. Selon l'invention, les composants de ladite composition se présentent sous deux états différents: un état solide, sous forme de poudre, et comportant au moins la poudre dudit géopolymère et un état liquide, comportant au moins le durcisseur dudit géopolymère. Ladite poudre et ledit liquide, mélangés en vue de préparer une barbotine, ont des concentrations pondérales telles que la barbotine obtenue est suffisamment fluide pour pouvoir être étalée facilement sur la surface et suffisamment chargée en particules solides pour avoir une bonne consistence et éviter les coulures lors du dépôt. De préférence, la somme des concentrations pondérales des constituants solides est supérieure à 1,2 fois et est inférieure à 2 fois la somme des concentrations pondérales des constituants liquides. Selon une modalité de l'invention, un ajout d'alumine permet avantageusement de diminuer l'apport en géopolymère, donc le coût du revêtement, les risques de pollution du bain de sel et même les risques, faibles, de faiençage du revêtement. Ce dernier devient par contre inacceptable lorsque l'apport d'alumine est trop important: la teneur en alumine est ainsi limitée à 15 % en poids. Tout en restant dans le cadre de l'invention, il est possible également d'ajouter un élément réfractaire autre que l'alumine sous forme de poudre. Ledit réfractaire autre que l'alumine appartient de préférence au groupe regroupant les carbures, borures, nitrures, siliciures et oxydes, ainsi que tout mélange de ces divers composants. En ce qui concerne l'électrolyse de l'aluminium, on choisira de préférence ces éléments combinés à l'aluminium ou au silicium de façon à ne pas polluer le métal produit. Le silicium réagit en effet au contact du bain en donnant un composé gazeux SiF6 qui s'élimine du bain et ne pollue donc pas le métal. Une modalité particulièrement avantageuse de l'invention, indiquée dans l'exemple 2, montre qu'un apport de silice jusqu'à 30% donne de bons résultats. La demanderesse a aussi observé qu'il pouvait être avantageux d'ajouter de l'eau pour obtenir une viscosité du mélange plus favorable à sa pulvérisation. Ledit ajout d'eau améliore également le pouvoir recouvrant du mélange. Par contre, la proportion de 1' eau ainsi ajoutée, dite eau additionnelle, est limitée à 25% en poids pour éviter la formation d'un revêtement poreux non protecteur. Un avantage de l'invention est la possibilité de déposer directement la barbotine obtenue par le mélange de ladite composition sur la surface à protéger. Une préparation particulière de ladite surface n'est pas indispensable mais, dans le cas des anodes, il est préférable d'enlever, par brossage par exemple, le poussier, c'est-à-dire la poussière de carbone qui reste collée sur leurs faces. La préparation de la barbotine consiste à mélanger à froid les composants de la composition selon l'invention, de préférence avec agitation magnétique. La barbotine ainsi obtenue est ensuite déposée sur la surface à protéger avec des moyens très simples voire rudimentaires, tels que des dépôts locaux effectués manuellement par engobe au pinceau ou par pulvérisation au pistolet. On cherche à recouvrir continûment ladite surface sur une épaisseur donnée. L'épaisseur est ici exprimée en terme de quantité de matière déposée par unité de surface, mesurée après séchage. Elle est comprise entre 40 mg/cm2 et 100 mg/cm2, et de préférence comprise entre 55 mg/cm2 et 65 mg/cm2. Un autre avantage de l'invention est que l'on obtient le revêtement par séchage de ladite barbotine à la température ambiante. Au cours du séchage, le dépôt se durcit par polycondensation, c'est-à-dire par expulsion de l'eau hors du réseau cristallin. Ce durcissement peut être très rapide, de l'ordre d'une heure, à une température voisine de SO0C. Mais il est préférable de laisser durcir pendant une trentaine d'heures à la température ambiante pour ne pas avoir à recourir à des moyens lourds et coûteux de manutention et de chauffage. Un deuxième objet de l'invention est ce revêtement obtenu, c'est-à-dire un revêtement protégeant la surface de produits carbonés exposée à un milieu chaud et oxydant, tels que les parties non immergées dans le bain de sel fondu des anodes et des dalles de bordure des cuves d'électrolyse de l'aluminium et plus généralement les parties non immergées d'éléments réfractaires carbonés utilisés dans une électrolyse s'effectuant à moins de 9500C en bain de sel fondu, caractérisé en ce qu'il contient des polysilicates et au moins un polymère minéral alcalin comportant des groupements sialates. Selon une modalité de l'invention, ledit revêtement de protection contre l'oxydation contient au moins un polymère minéral de la famille poly(sialate-disiloxo). De manière avantageuse, ledit polymère minéral est de la famille fluoro-poly(sialate-disiloxo). Selon une modalité de l'invention, ledit revêtement de protection contre l'oxydation contient également de l'alumine et éventuellement un autre composant réfractaire. Ledit autre réfractaire appartient de préférence au groupe regroupant les carbures, borures, nitrures, siliciures et oxydes, ainsi que tout mélange de ces divers composants. De préférence, ledit revêtement de protection contre l'oxydation à chaud des éléments carbonés recouvre continûment la surface à protéger sur une épaisseur découlant d'un apport de matière par unité de surface compris entre 40 et 100 mg/cm2, de préférence compris entre 55 mg/cm2 et 65 mg/cm2. Un avantage de l'invention tient en ce que ledit revêtement, composé d'alumine et d'alumino-silicates, pollue peu le bain de l'électrolyse d'aluminium même après recyclage des bouts d'anode non consommés (les "mégots") et du bain de sel car le silicium, nous l'avons déjà signalé, est éliminé en majeure partie par formation du composé gazeux SiF6. Un autre avantage de l'invention tient en ce que les éléments de cuve ainsi revêtus ont une plus grande résistance aux perturbations de fonctionnement de la cuve, ce qui permet de diminuer l'épaisseur de la "couche de couverture", donc de moduler le calorifugeage de la cuve pour assurer le meilleur équilibre thermique souhaité. Enfin la protection due à ce revêtement améliore globalement la tenue mécanique des anodes et des dalles de bordure, auxquelles s'accroche fréquemment une voûte de bain solidifié. Cette dernière se forme dans la "couche de couverture" mais elle peut se détacher brutalement en raison de la dégradation par oxydation de la partie supérieure des anodes et des dalles de bordure. Les accidents d'exploitation liés à ces effondrements de voûte sont donc moins fréquents et la production est de ce fait moins pénalisée. Un troisième objet de l'invention est une anode de cellule d'électrolyse de l'aluminium revêtue dudit revêtement. Il suffit qu'elle soit revêtue sur sa partie exposée à l'action oxydante de l'atmosphère qui règne au dessus du bain d'électrolyse. Un avantage de l'invention tient en ce que l'anode ainsi revêtue a une durée de vie prolongée, du fait de la combinaison de deux phénomènes: la moindre oxydation de la surface d'une part et la régularité de la cinétique de consommation d'autre part. Ceci permet de mieux maîtriser les hauteurs d'anode sous bouchon de scellement non consommées et il en résulte une diminution de la hauteur résiduelle sous bouchon du mégot d'anode, qui est une réserve obligatoire destinée à éviter un éventuel contact entre le bain et la fonte ou l'acier du scellement, donc la pollution du bain en fer qui en résulterait. La demanderesse a constaté que des anodes revêtues du revêtement selon l'invention avaient ainsi une durée de vie améliorée de l'ordre de 5%, ce qui diminue avantageusement le nombre des interventions nécessaires pour remplacer une anode. lxnp'zs Ix-pla 1 Plus de 150 échantillons ont été testés pour observer la qualité de la protection anti-oxydation d'une vingtaine de revêtements obtenus à partir de géopolymères. Les compositions ont été obtenues à partir de deux poudres référencées HT600 et HT615 dans la gamme offerte sous la marque GEOPOLYMITEQ et appartenant toutes deux à la familles des fluoro poly(sialate-disiloxo). Chacune de ces poudres à été mélangée avec le durcisseur liquide référencé GP 70/AN utilisé tel quel ou mélangé à parts égales avec le liquide référencé GP 20/A. Le liquide GP 70/AN est riche en ions K+ tandis que le liquide GP 20/A est riche en ions Na+. Des charges d'alumine ont été ajoutées dans certains mélanges. Il s'agit d'une alumine "propre", pauvre en phosphore, plus précisément une alumine calcinée de la marque ALTECHs référencée AC34B6. L'analyse granulométrique a donné un diamètre moyen voisin de 5,8 microns. Certaines charges comportent également de la silice. Toutes les compositions ont été obtenues après mélange et agitation magnétique. Chaque préparation obtenue a été déposée par pulvérisation sous pression d'air sur un échantillon de carbone sur une épaisseur variant de 0 à 100 mg/cm2; les échantillons, après séchage, ont été exposés 16 heures à différentes températures dans une atmosphère oxydante (air statique). La qualité du revêtement a été évaluée en fonction de deux critères: 1) sa tendance au faiençage, avant et après l'exposition en atmosphère chaude oxydante. Une appréciation visuelle de la surface est traduite par une note allant de 0 (pas de falencage) à 10 (faïençage très important). Les résultats donnant des notes allant de 0 à 6 sont jugés acceptables. 2) la résistance à l'oxydation de la surface qu'il recouvre. Les échantillons ont été exposés à l'air libre statique pendant 16 heures à différentes températures: 5000C, 7500C et 9500C. L'oxydation se traduit par une perte en poids par unité de surface. Elle est ainsi exprimée en mg/h/cm2. En absence de revêtement, l'oxydation de la surface de la portion d'anode se traduit par une consommation de &num;80 mg/h/cm2 à 5000C, 11180.mg/h/cm2 à 7500C et #210 mg/h/cm2 à 9500C. Le tableau 1 révèle des compositions, toutes rapportées à 100 grammes de poudre du géopolymère employé, ayant conduit à des revêtements déposés sur une épaisseur de 100 mg/cm2 et qui ont tous protégé efficacement contre l'oxydation à 5000C. Même s'ils se révèlent bons, ce ne sont pas les géopolymères employés Fpurs- w c'est-à-dire sans eau additionnelle ni alumine ni silice, qui donnent les meilleurs résultats. La concentration en alumine est obligatoirement limitée à cause du faiençage. Par contre la silice peut être assez abondante (cf antépénultième essai où sa concentration atteint 30%) tout en conférant au revêtement de bonnes propriétés. D'autres essais ont montré que l'efficacité de plusieurs de ces revêtements contre l'oxydation était très bonne à partir d'une épaisseur de 60 mg/cm2. D'autres résultats enfin ont été obtenus à des températures plus élevées: on a constaté un oxydation de l'ordre de 18 mg/h/cm2 à 750 C, soit dix fois plus faible que celle de la surface non revêtue et une oxydation de l'ordre de 48 mg/h/cm à 9500C soit le quart de la perte de la surface non revêtue constatée à cette température.Dans tous les cas, le revêtement présente une protection efficace contre l'oxydation. COMPOSITION | |FAIENCAGE| I o Z Z % a9e rat;O F O 0 NZ C c 9éB %a9e ratio O ~ NO N S H Qge o (DID(U 8,4 ' mine eau jquide 9999999 1 an2 o ioo 76 0 18 ~ 0 0 9196 9% 096 !,56 4 4 e,s 0 100 67 0 0 : 0 0 100% 096 096 1,50 : 5 8,0 0 100 51 0 0 0 11 93% 0% 796 1,60 0*3: 3,0 0 100 51 0 0 0 5,1 97% 0% 3% 1,77 0 0 3,2 0 100 51 0 0 0 0 10046 0% 1 0% 1,95 1 1 Is,s 0 100 51 0 0 41 20 7196 046 1 1096 1,97 6 1 10,0 0 100 51 0 18 0 13 83% 10% r)6 1,85 Ss o ioo 38 38 18 0 0 9196 9% 1 0% ',56 9,7 0 100 26 26 0 0 88% 1,38 3 211 0% 1 12% 5 6,4 o ioo 26 26 0 0 1', 93% 0% 1 7% !,60 5 0 100 26 26 0 41 20 71% 0% 10% 1,97 6'1 15,8 o ioo 26 26 18 0 201 8096 9% 1196 1,65 6 5 22,3 100 0 78 0 0 0 3,3 98% 0% 2% 1,23 2 4,9 100 0 78 0 18 0 0 9146 9% 0% 1,51 4,6 100 0 78 0 18 0 0 91% 9% O% 1,51 4 ,6 100 o 78 0 18 O 67 88% 9% 3% 140 3 5 37 100 O 78 O 18 0 21 82% 8% 9% 1,20 4 40 100 O 39 39 0 27 21 79% 0% 9% 1,29 3-4 6 3,9 100 O 39 39 O 83 21 63% 0% 7% 186 3 4 4,9 100 O 39 39 O i 33 21 7746 0% 0 9% 1,36 3 6 50 100 o 39 39 18 O 21 82% 8% 9% 120 3 5 ~ 34 Tableau 1 =nEPLK 2: 36 anodes revêtues ont été suivies dans le cycle complet du changement de toutes les anodes d'une cuve d'électrolyse. Le mélange choisi pour le revêtement a été le suivant: eau 400 g GÉOPOLYMITE GP 140/A 1024 g, appartenant à la famille des poly(sialate-disiloxo) GÉOPOLYMITE# GP 20 AN 1024 g, durcisseur contenant des ions K+ GÉOPOLYMITE# HT 600 2636 g, appartenant à la famille des fluoro poly(sialate-disiloxo) La barbotine obtenue après mélange est pulvérisée avec un pistolet de type "Airless", qui utilise une pression hydraulique et qui permet de revêtir rapidement et correctement les anodes, au rythme de 8 par demi-journée. L'exploitation de l'essai réside principalement dans la pesée des anodes avant et après utilisation. Un traitement statistique des consommations de carbone établit que le revêtement permet de gagner sur les anodes les plus exposées une dizaine de kilogrammes de carbone par tonne d'aluminium produite. Des relevés dimensionnels en partie haute des anodes ont montré une diminution de l'ordre de 30% de l'usure des anodes. Par ailleurs un relevé des teneurs en Si, K et Na a été effectué dans le bain de sel et dans le métal: aucune pollution par le revêtement n'a été constatée. R=VNIDICATIONS: 1) Composition pour un revêtement protégeant la surface de produits carbonés exposée à un milieu chaud et oxydant, tels que les parties non immergées dans le bain de sel fondu des anodes et des dalles de bordure des cuves d'électrolyse de l'aluminium et plus généralement les parties non immergées d'éléments réfractaires carbonés utilisés dans une électrolyse s'effectuant à moins de 9500C en bain de sel fondu, caractérisée en ce qu'au moins un de ses composants est un géopolymère. 2) Composition pour un revêtement protégeant la surface de produits carbonés exposée à un milieu chaud et oxydant selon la revendication 1, caractérisée en ce que ledit au moins un géopolymère est de la famille poly(sialate-disiloxo) Mn (-Si-O-Al-O-Si-O-Si-O)n, M désignant des cations alcalins ou alcalino-terreux tels que Na+, K+, Ca++. 3) Composition pour un revêtement protégeant la surface de produits carbonés exposée à un milieu chaud et oxydant selon la revendication 1 ou 2, caractérisé en ce que ledit au moins un géopolymère est de la famille fluoro-poly(sialate-disiloxo) F,Mn (-Si-O-Al-0-Si-O-Si-O)n, M désignant des cations alcalins ou alcalins tels que Na+, K+, Ca++. 4) Composition pour un revêtement protégeant la surface de produits carbonés exposée à un milieu chaud et oxydant selon l'une quelconque des revendications 1 à 3, caractérisée en ce qu'elle comporte ledit géopolymère dans une proportion supérieure à 60% en poids. 5) Composition pour un revêtement protégeant la surface de produits carbonés exposée à un milieu chaud et oxydant selon l'une quelconque des revendications 1 à 4, caractérisée en ce que la somme des concentrations pondérales des constituant solides est supérieure à 1,2 fois et est inférieure à 2 fois la somme des concentrations pondérales des constituants liquides. 6) Composition pour un revêtement protégeant la surface de produits carbonés exposée à un milieu chaud et oxydant selon l'une quelconque des revendications 1 à 5, caractérisée en ce qu'elle comporte jusqu'à 15% en poids d'alumine. 7) Composition pour un revêtement protégeant la surface de produits carbonés exposée à un milieu chaud et oxydant selon l'une quelconque des revendications 1 à 6, caractérisée en ce qu'elle comporte également, sous forme de poudre, un réfractaire autre que l'alumine. 8) Composition pour un revêtement protégeant la surface de produits carbonés exposée à un milieu chaud et oxydant selon la revendication 7, caractérisée en ce que ledit réfractaire autre que l'alumine appartient au groupe regroupant les carbures, borures, nitrures, siliciures et oxydes, ainsi que tout mélange de ces divers composants. 9) Composition pour un revêtement protégeant la surface de produits carbonés exposée à un milieu chaud et oxydant selon l'une quelconque des revendications 1 à 8, caractérisée en ce qu'elle comporte jusqu'à 25% en poids d'eau additionnelle. 10) Revêtement protégeant la surface de produits carbonés exposée à un milieu chaud et oxydant, tels que les parties non immergées dans le bain de sel fondu des anodes et des dalles de bordure des cuves d'électrolyse de l'aluminium et plus généralement les parties non immergées d'éléments réfractaires carbonés utilisés dans une électrolyse s'effectuant à moins de 9500C en bain de sel fondu, caractérisé en ce qu'il contient des polysilicates et au moins un polymère minéral alcalin comportant des groupements sialates. 11) Revêtement protégeant la surface de produits carbonés exposée à un milieu chaud et oxydant selon la revendication 10, caractérisé en ce qu'il contient au moins un polymère minéral alcalin comportant des groupements de la famille poly(sialate-disiloxo). 12) Revêtement protégeant la surface de produits carbonés exposée à un milieu chaud et oxydant selon l'une quelconque des revendications 10 à 11, caractérisé en ce qu'il contient au moins un polymère minéral comportant des groupements de la famille fluoro-poly(sialate-disiloxo). 13) Revêtement protégeant la surface de produits carbonés exposée à un milieu chaud et oxydant selon l'une quelconque des revendications 10 à 12, caractérisé en ce qu'il contient également de l'alumine. 14) Revêtement protégeant la surface de produits carbonés exposée à un milieu chaud et oxydant selon l'une quelconque des revendications 10 à 13, caractérisé en ce qu'il contient un composant réfractaire autre que l'alumine. 15) Revêtement protégeant la surface de produits carbonés exposée à un milieu chaud et oxydant selon la revendication 14, caractérisé en ce que ledit réfractaire autre que l'alumine appartient au groupe regroupant les carbures, borures, nitrures, siliciures et oxydes, ainsi que tout mélange de ces divers composants. 16) Revêtement protégeant la surface de produits carbonés exposée à un milieu chaud et oxydant selon l'une quelconque des revendications 10 à 15, caractérisé en ce qu'il recouvre la surface à protéger sur une épaisseur comprise entre 40 et 100 mg/cm2, de préférence comprise entre 55 mg/cm2 et 65 mg/cm2. 17) Anode de cellule d'électrolyse de l'aluminium revêtue, au moins sur sa partie exposée à l'action oxydante de l'atmosphère qui règne au dessus du bain d'électrolyse, d'un revêtement suivant l'une quelconque des revendications 10 à 16.